(57)【要約】  本発明は、高速ロール上での紙や合成ポリマー（ポリオレフィン、ポリエステル）、織物原料のシートのような様々な可撓性支持体上へのシリコーンコーティングの一般分野に関する。本発明は、高速で作動するロールタイプのコーティング装置を用いて可撓性支持体を架橋したコーティングの前駆体となる液状シリコーン組成物でコーティングする時のミストの発生を制御するための効果的な方法に関する。【特許請求の範囲】
【請求項１】
次の工程：
（１）次の成分：
・重付加によって、脱水素縮合によって、重縮合によって、カチオンルートで又はフリーラジカルルートで架橋可能な少なくとも１種のポリオルガノシロキサンＡ、
・随意としての１種以上の架橋用有機ケイ素化合物Ｂ、
・随意としての、前記ポリオルガノシロキサンＡに予定される反応のタイプに応じて選択される種類の１種以上の触媒又は光開始剤Ｃ、
・随意としての１種以上の粘着調節剤系Ｋ、及び
・随意としての１種以上の架橋抑制剤Ｄ：
を含む、シリコーンコーティングの前駆体となる液状シリコーン組成物Ｘを調製する工程；並びに
（２）ロールコーティング装置によって可撓性支持体上に前記液状シリコーン組成物Ｘをコーティングする工程：
を含む、可撓性支持体をコーティングする時のミスティングの制御方法であって、
工程（１）において前記液状シリコーン組成物Ｘにミスティング防止用添加剤Ｅを添加し；
このミスティング防止用添加剤Ｅが、
・少なくとも１個の反応性≡ＳｉＨ単位を式：
【化１】
2009526090.tif 000013
の単位上のみに有する分岐状ポリオルガノシロキサンＬ（又は少なくとも１種の分岐状ポリオルガノシロキサンＬを含む混合物）であり；
前記ミスティング防止用添加剤Ｅが、
（ａ）次のもの：
■１分子当たりに２個の反応性≡ＳｉＨ単位を有し、次の実験式：
【化２】
2009526090.tif 000014
を有する少なくとも１種のポリオルガノシロキサンＦ
｛これら式中、
ａ、ａ'、ｂ及びｃは０以上の数であり、好ましくはａ'，ｂ及びｃは０であり、
ＭはＲ'3Ｒ3Ｒ4ＳｉＯ1/2であり；
Ｍ'はＨＲ3Ｒ4ＳｉＯ1/2であり；
ＤはＲ5Ｒ6ＳｉＯ2/2であり；
ＴはＲ7ＳｉＯ3/2であり；
ＱはＳｉＯ4/2であり；
記号Ｒ1、Ｒ2、Ｒ3、Ｒ'3、Ｒ4、Ｒ5、Ｒ6及びＲ7は同一であっても異なっていてもよく、互いに独立してそれぞれが
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わす｝
と、
■ケイ素原子に結合したＣ2〜Ｃ6アルケニル基を１分子当たりに少なくとも３個有する少なくとも１種のポリオルガノシロキサンＧとを、
▲１種以上の重付加触媒Ｈ（この重付加触媒Ｈは、白金族に属する少なくとも１種の金属から成るのが好ましい）、並びに
▲随意としての１種以上の架橋抑制剤Ｉ及び／又は１種以上の溶剤Ｊ
の存在下で、好ましくは０℃〜２００℃の範囲の温度において、反応させ、その際、成分Ｆ及びＧの性状及び量を比［反応性≡ＳｉＨ単位の数］：［反応性≡Ｓｉ−アルケニル単位の数］＞１：１（好ましくは＞２：１）となるように決定し、そして
（ｂ）必要に応じて重付加触媒Ｈの除去及び／又は脱蔵及び／又は架橋抑制剤Ｉ'の添加の後に、ミスティング防止用添加剤Ｅを単離する
ことによって得られたものである：
ことを特徴とする、前記方法。
【請求項２】
前記ポリオルガノシロキサンＧが、
（ａ）ケイ素原子に結合したＣ2〜Ｃ6アルケニル基を１分子当たり少なくとも３個有するものであって、且つ
（ｂ）次式：
【化３】
2009526090.tif 000015
（ここで、
ＸはＣ2〜Ｃ6アルケニル基であり、
Ｚは触媒の活性に対して悪影響がない一価の炭化水素基であり、１〜８個の炭素原子を有し且つ随意にハロゲン原子で置換されたアルキル基から及びアリール基から選択され、  ｄは０、１又は２である）
の単位を有し且つ
（ｃ）随意としてのその他の単位の少なくとも一部が平均式：
【化４】
2009526090.tif 000016
（ここで、Ｚは上記と同じ意味を持ち、
ｅは０〜３の範囲の値を有する）
の単位である：
ものであることを特徴とする、請求項１に記載の可撓性支持体をコーティングする時のミスティングの制御方法。
【請求項３】
前記分岐状ポリオルガノシロキサンＬが次の平均実験式：
【化５】
2009526090.tif 000017
｛ここで、
ｆ、ｇ、ｉ、ｋ及びｍは０以上であり、
ｈ及びｍは０より大きく、
Ｍ'はＨＲ8Ｒ9ＳｉＯ1/2であり、
ＭalkはＲＲ10Ｒ11ＳｉＯ1/2であり、
ＤalkはＲＲ12ＳｉＯ2/2であり、
ＤはＲ13Ｒ14ＳｉＯ2/2であり、
ＴはＲ15ＳｉＯ3/2であり、
ＱはＳｉＯ4/2であり、
ここで、
記号Ｒ（分岐状ポリマーのアルキル玉継手）は、Ｃ2〜Ｃ6アルキル基であり、そして
記号Ｒ8、Ｒ9、Ｒ10、Ｒ11、Ｒ12、Ｒ13、Ｒ14及びＲ15は同一であっても異なっていてもよく、互いに独立してそれぞれが
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わす｝
を有することを特徴とする、請求項２に記載の可撓性支持体をコーティングする時のミスティングの制御方法。
【請求項４】
請求項１〜３のいずれかに記載のミスティング防止用添加剤Ｅが添加されるシリコーンコーティングの前駆体となる前記液状シリコーン組成物Ｘが、
・重付加によって架橋可能な少なくとも１種のポリオルガノシロキサンＡ、
・１種以上の架橋用有機ケイ素化合物Ｂ、
・１種以上の重付加反応触媒Ｃ１、
・随意としての１種以上の粘着調節剤系Ｋ、及び
・随意としての１種以上の架橋抑制剤Ｄ：
を含む、請求項１〜３のいずれかに記載の可撓性支持体をコーティングする時のミスティングの制御方法。
【請求項５】
前記の重付加によって架橋可能なポリオルガノシロキサンＡが式（VI）：
【化６】
2009526090.tif 000018
のシロキシ単位を有し且つ随意としてのその他の単位の少なくとも一部が平均式（VII）：
【化７】
2009526090.tif 000019
のシロキシ単位であるものである
｛これら式中、
Ｗはアルケニル基、好ましくはビニル又はアリルであり、
記号Ｙは同一であっても異なっていてもよく、
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わし、
ａは１又は２、好ましくは１であり、
ｂは０、１又は２であり、
ａ＋ｂは１、２又は３であり、そして
ｃは０、１、２又は３である｝
ことを特徴とする、請求項１〜４のいずれかに記載の可撓性支持体をコーティングする時のミスティングの制御方法。
【請求項６】
前記の架橋用有機ケイ素化合物Ｂが式（VIII）：
【化８】
2009526090.tif 000020
の単位を有し且つ随意としてのその他の単位の少なくとも一部が平均式（IX）：
【化９】
2009526090.tif 000021
の単位であるものである
｛これら式中、
記号Ｌは同一であっても異なっていてもよく、
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わし、
ｃは０、１又は２であり、そして
ｇは０、１、２又は３である｝
ことを特徴とする、請求項１〜５のいずれかに記載の可撓性支持体をコーティングする時のミスティングの制御方法。
【請求項７】
可撓性支持体を請求項１〜６のいずれかに記載のシリコーンコーティングの前駆体となる液状シリコーン組成物Ｘでコーティングする時のミスティングを減らすための、請求項１〜６のいずれかに記載のミスティング防止用添加剤Ｅの使用。
【請求項８】
ロールコーティング装置を用いて請求項１〜７のいずれかに記載のシリコーンコーティングの前駆体となる少なくとも１種の液状シリコーン組成物Ｘで可撓性支持体をコーティングする方法であって、請求項１〜６のいずれかに記載のミスティング制御方法を用いることを特徴とする、前記コーティング方法。
【発明の詳細な説明】
【技術分野】
【０００１】
本発明は、一般的には、高速ロール上で紙又は合成ポリマー（ポリオレフィン、ポリエステル等）又は織物原料（textile）のシートのような様々な可撓性支持体をシリコーンでコーティングする分野に関する。
【０００２】
より詳細には、本発明は、重付加によって、脱水素縮合によって、重縮合によって、カチオンルートで又はフリーラジカルルートで架橋して特に剥離特性及び／又は撥水特性を有する保護コーティング又はフィルムを形成することができる１種以上のポリオルガノシロキサンを含む液状組成物による可撓性材料のコーティングに関する。
【０００３】
可撓性支持体は、紙、厚紙、プラスチックフィルム又は金属フィルムであることができる。これらのシリコーンでコーティングされた支持体の用途には、例えば：食品用途（焼き型、ラッピング）用の紙、粘着ラベル／テープ、パッキング及びシーリング材料等がある。
【背景技術】
【０００４】
これらの可撓性支持体の架橋性（即ち架橋可能な）液状シリコーンによるコーティングは、連続的に且つ非常に高速で作動するコーティング装置によって実施される。これらの装置は、複数のロール（特にプレスロール及びコーティングロールを含む）から成るコーティングヘッドを含み、これに互いに連関した一連のロールによって架橋性液状シリコーン組成物が連続的に供給される。可撓性支持体のウェブがプレスロールとコーティングロールとの間を高速で循環し、それにより少なくとも一方の面を（コーティングヘッドの下流に配置された架橋手段によって架橋させることが予定される）シリコーンフィルムでコーティングされる。これらの架橋手段は、例えば熱、放射線（例えば紫外線）又は電子ビームの放射源であることができる。
【０００５】
生産性の競争において、剥離性シリコーンでコーティングされた可撓性支持体の製造業者は、ますます高速化が求められる可撓性支持体ウェブ進行線速度に適した液状シリコーンコーティング配合物を求めている。高速コーティングのための新たなシリコーン配合物についてのこの研究において、経済性のファクターはもちろん無視できないことである。
【０００６】
しかしながら、連続コーティング機についての高速化は、コーティングロールから動いている可撓性支持体ウェブへの液状シリコーンフィルムの移動に関しての問題点の代名詞であることが知られている。これらの移動の問題（「スプリッティング」）は、特にコーティングヘッドの周辺領域並びにより特定的には回転しているロール同士の接触点及び／又はコーティングロールとコーティングされるべき可撓性支持体との間の接触点において、ミスト又はエーロゾルの発生（「ミスティング（ミスト形成）（ミスティング）」、「フォギング（fogging）」）となって現れてくる。このミスト又はこのエーロゾルの密度は、進行線速度が増すにつれて、従ってロールの回転速度が増すにつれて、増大する。
【０００７】
この現象は、まず第一に消耗材料の損失、とりわけ下流（例えばオーブン）において支持体上にコーティング液体の液滴が堆積するという結果を招き、これはコーティングの品質をひどく損なうものである。
【０００８】
さらに、望ましくないミストの形成は、ロールコーティング装置の付近で高レベルのエーロゾルに曝される作業者にとっての産業衛生及び安全性の観点から、不利な結果をもたらす。このエーロゾルは有毒な場合がある。
【０００９】
さらに、ミスティングはロールコーティング装置の急速な汚染をもたらし、メンテナンス上の制約及び早過ぎる消耗を引き起こす。
【００１０】
このミストという結果に対して保護するためには、コーティングヘッドの周りにミストを捕捉することができる吸引システムを配置させるのが一般的である。
【００１１】
さらに、この現象を未然に防ぐためのコーティングヘッドの調整法が当業者にはいくつか知られている。その例には、以下のものが包含される：
Ａ．速度を低下させる。これは生産性にとって不利である。
Ｂ．シリコーン付着率を減らす。これは得ることが望まれる可撓性シリコーン支持体の特性（外観、被覆性、剥離性、機械的特性）にとって不利である。
Ｃ．コーティングロールの接線速度と紙の線速度との間の差を大きくする。しかし一定の差を超えるとコーティング層の均質性がひどく妨げられる。さらに、この手段によると、ミストの密度を減らすことは可能であるが、コーティング速度を有意に増加させるのに充分にミストを除去することはできない。
Ｄ．コーティングロールとプレスロールとの間の圧力を高める。ここでもまた、ある程度の限界があり、充分にはミスト形成現象をなくせない。
【００１２】
ロールコーティング機におけるミストの形成を制御するための別のアプローチは、液状シリコーンコーティング組成物の配合に働きかけることから成るものである。
【００１３】
このアプローチに従えば、シリコーンコーティング液体を構成するポリオルガノシロキサンの数による平均重合度を低減させ、従ってシリコーンコーティング浴の粘度を低下させることによって、ミストの密度を抑制することが知られている。
【００１４】
これらの既知の技術には、特性、特に得ることが求められる可撓性シリコーンで処理された支持体の剥離性をかなり変化させてしまうという重大な欠点がある。
【００１５】
シリコーン配合物を介するこのアプローチを例証するために、国際公開ＷＯ２００４／０４６２４８号パンフレットを引用することができる。この国際公開パンフレットには、可撓性支持体コーティング用途用のミスティング防止用添加剤として星形枝分れシリコーンポリマーを使用することが記載されている。これらの星形枝分れシリコーンポリマーの調製方法は、反応性≡ＳｉＨ単位を含有するポリオルガノシロキサンと長鎖オレフィンとを（ヒドロシリル化によって）不完全に反応させて一部置換されたポリヒドロオルガノシロキサンを得て、これを次いでヒドロシリル化によってＭＱタイプのビニルシリコーン樹脂及び長鎖ジオレフィンと反応させることを含む。この種の組成物は比較的複雑であり、従って得るのに費用がかかることは明白である。さらに、これらは依然として高速シリコーンロールコーティングにおけるミスト形成の制御に関して、改善の余地を残す。
【００１６】
ヨーロッパ特許公開第０７１６１１５号公報には、ロールによる高速コーティング用のシリコーン組成物の調製方法が記載されており、この組成物はミストの密度を下げることができると示されている。この方法に従えば、トリメチルシリルを末端とする重合度１２のポリジメチルメチルヒドロシロキサン、並びに末端基がジメチルビニルシロキシ基であり且つ重合度が３００である、ペルフルオロエチルブチル及びメチルビニル官能基で置換されたポリジメチルシロキサン０．０１％、並びにポリプロピレングリコール及び随意にステアリル又はオレイルアルコールが用いられる。これは、ポリオキシプロピレン基で官能化されたポリジメチルシロキサンをもたらす。これらの官能化ポリジメチルシロキサンは、他の官能化ポリジメチルシロキサン（例えばヘキセニル単位で官能化されたもの）と組み合わされ、また、白金をベースとするヒドロシリル化触媒とも組み合わされて、ミスト形成の減少を可能にするシリコーンコーティング組成物を形成する。この官能化単位は、ステアリン酸又はオレイン酸残基のような疎水性残基であることができる。
【００１７】
米国特許第４８０８３９１号明細書に記載された発明は、シリコーンをベースとするインク及びワニス、より特定的にはこれらのインク／ワニスを高速で作動するローラーコーティング機を用いて基材に塗布する方法に関する。この特許明細書には特に、１５０００〜５００００ｍＰａ・ｓの範囲の２５℃における粘度を有するビニルを末端基とするポリジメチルシロキサンを含む組成物が開示されている。これらの液状コーティング組成物はさらに、白金をベースとする触媒及び高い比表面積を有するシリカ（より特定的にはヒュームドシリカ）から成るレオロジー添加剤を含む。 
【００１８】
米国特許第６０５７０３３号明細書には、可撓性支持体上をコーティングして、ＵＶ誘発カチオン架橋後に剥離コーティングを形成することが予定されるシリコーン組成物が開示されている。これらの組成物は、ポリオルガノシロキサンに加えて、平均長さ１５〜１００μｍ及び平均厚さ５〜４０μｍのセルロース繊維を含む。用いられるポリオルガノシロキサンは、ＵＶ誘発フリーラジカル架橋を可能にするアクリルオキシ又はメタクリルオキシタイプの架橋性基で官能化されたポリオルガノシロキサンである。
【００１９】
この組成物中に加えられたセルロース繊維は、脆弱でない架橋シリコーン剥離コーティングを得るという技術上の問題点の解決策を提供することを可能にする。このセルロース繊維は次の点に関して改善をもたらすことが示されている：支持体へのシリコーンコーティングフィルムの移動、打抜き耐性、機械的特性（引張抵抗及び引裂抵抗）、紙へのコーティングの固着、紙内部へのコーティング液の吸収の減少、そしてついでにミスト形成の減少。
【００２０】
この最後の点については、米国特許第６０５７０３３号明細書にはセルロース繊維がもたらすミストの減少を評価するための量的要素が何ら提供されていない。この減少は全く不充分なままであると考える必要がある。
【００２１】
国際公開ＷＯ０１／９８４１８号パンフレットには、反応性≡ＳｉＨ単位を有する分岐状ポリオルガノシロキサンであるミスティング防止剤をシリコーンコーティング組成物中に用いることが記載されている。このミスティング防止剤は、白金族の金属を含有する触媒の存在下で、少なくとも３個の≡ＳｉＨ基を含有する少なくとも１種の有機ヒドロゲノケイ素化合物大過剰と少なくとも２個のアルケニル基を有する少なくとも１種の化合物とを、比［反応性≡ＳｉＨ単位の数］：［反応性≡Ｓｉ−アルケニル単位の数］≧４．６：１として反応させることを含む方法によって得られる。
【００２２】
特開平６−２６４０１１号公報には、フィルム形成性樹脂及び溶剤を含み、さらに直径１〜１０μｍのワックス粒子を含み、最も粗大な粒子の直径が支持体に塗布された湿ったフィルムコーティングの厚さの１５０％以下であるコーティング液が記載されている。この種のコーティング液は、ミスト形成の抑制によって少なくとも１０〜３０ｍ／分のコーティング速度の増大が可能だろうと推測される。この文献はシリコーンコーティングに関するものではないので、このような文献の教示はかけ離れたものである。
【特許文献１】国際公開ＷＯ２００４／０４６２４８号パンフレット
【特許文献２】ヨーロッパ特許公開第０７１６１１５号公報
【特許文献３】米国特許第４８０８３９１号明細書
【特許文献４】米国特許第６０５７０３３号明細書
【特許文献５】国際公開ＷＯ０１／９８４１８号パンフレット
【特許文献６】特開平６−２６４０１１号公報
【発明の開示】
【発明が解決しようとする課題】
【００２３】
この従来技術に鑑みて、本発明の本質的な目的の１つは、架橋したコーティングの前駆体となる液状シリコーン組成物で可撓性支持体をコーティングする（高速で作動するロールコーティング装置によって行われるコーティング）時のミスティング（ミスト形成）を効果的に制御する方法を提供することにある。
【００２４】
本発明の別の本質的な目的は、架橋させることが予定されるシリコーン組成物で可撓性支持体をコーティングする（高速で作動するロールコーティング装置で行われるコーティング）時のミスティングを簡単且つ経済的に制御する方法を提供することにある。
【００２５】
本発明の別の本質的な目的は、架橋させることによって剥離コーティングとなることができるシリコーン組成物によって可撓性材料のロール上で高速で可撓性支持体をコーティングする方法を提供することにある。
【課題を解決するための手段】
【００２６】
これらのすべての目的及び他の目的は、本発明によって達成される。本発明は、まず第１に、可撓性支持体をコーティングする時のミスティングの制御方法を提供し、この方法は、次の工程：
（１）次の成分：
・重付加によって、脱水素縮合によって、重縮合によって、カチオンルートで又はフリーラジカルルートで架橋可能な少なくとも１種のポリオルガノシロキサンＡ、
・随意としての１種以上の架橋用有機ケイ素化合物Ｂ、
・随意としての、前記ポリオルガノシロキサンＡに予定される反応のタイプに応じて選択される種類の１種以上の触媒又は光開始剤Ｃ、
・随意としての１種以上の粘着調節剤系Ｋ、及び
・随意としての１種以上の架橋抑制剤Ｄ：
を含む、シリコーンコーティングの前駆体となる液状シリコーン組成物Ｘを調製する工程；並びに
（２）ロールコーティング装置によって可撓性支持体上に前記液状シリコーン組成物Ｘをコーティングする工程：
を含み、
工程（１）において前記液状シリコーン組成物Ｘにミスティング防止用添加剤Ｅを添加することを特徴とし、
前記ミスティング防止用添加剤Ｅは、
・少なくとも１個の反応性≡ＳｉＨ単位を式：
【化１】
2009526090.tif 000002
の単位上のみに有する分岐状ポリオルガノシロキサンＬ（又は少なくとも１種の分岐状ポリオルガノシロキサンＬを含む混合物）であり；
前記ミスティング防止用添加剤Ｅは、
（ａ）次のもの：
■１分子当たりに２個の反応性≡ＳｉＨ単位を有し、次の実験式：
【化２】
2009526090.tif 000003
を有する少なくとも１種のポリオルガノシロキサンＦ
｛これら式中、
ａ、ａ'、ｂ及びｃは０以上の数であり、好ましくはａ'，ｂ及びｃは０であり、
ＭはＲ'3Ｒ3Ｒ4ＳｉＯ1/2であり；
Ｍ'はＨＲ3Ｒ4ＳｉＯ1/2であり；
ＤはＲ5Ｒ6ＳｉＯ2/2であり；
ＴはＲ7ＳｉＯ3/2であり；
ＱはＳｉＯ4/2であり；
記号Ｒ1、Ｒ2、Ｒ3、Ｒ'3、Ｒ4、Ｒ5、Ｒ6及びＲ7は同一であっても異なっていてもよく、互いに独立してそれぞれが
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わす｝
と、
■ケイ素原子に結合したＣ2〜Ｃ6アルケニル基を１分子当たりに少なくとも３個有する少なくとも１種のポリオルガノシロキサンＧとを、
▲１種以上の重付加触媒Ｈ（この重付加触媒Ｈは、白金族に属する少なくとも１種の金属から成るのが好ましい）、並びに
▲随意としての１種以上の架橋抑制剤Ｉ及び／又は１種以上の溶剤Ｊ
の存在下で、好ましくは０℃〜２００℃の範囲の温度において、反応させ、その際、成分Ｆ及びＧの性状及び量を比［反応性≡ＳｉＨ単位の数］：［反応性≡Ｓｉ−アルケニル単位の数］＞１：１（好ましくは＞２：１）となるように決定し、そして
（ｂ）必要に応じて重付加触媒Ｈの除去及び／又は脱蔵及び／又は架橋抑制剤Ｉ'の添加の後に、ミスティング防止用添加剤Ｅを単離する
ことによって得られたものである。
【発明の効果】
【００２７】
本発明者らは、全く驚くべきことにそして予期しなかったことに、少なくとも１個の反応性≡ＳｉＨ単位を単位Ｍ'上のみに有する分岐状ポリオルガノシロキサンＬ（又は１種以上の分岐状ポリオルガノシロキサンＬを含む混合物）であるミスティング防止用添加剤Ｅを用いることによって、ミスティングに対する効果的な制御がもたらされ、それにより、高速で作動するロールコーティングシステムにおけるミスティングに関する問題が有意に改善されることを見出したという点で、賞賛に値するものである。
【００２８】
本発明者らはまた、
・α，ω位において反応性≡ＳｉＨ単位を末端とする（従って反応性≡ＳｉＨ単位を２個だけ含む）ポリオルガノシロキサンオイルＦと、
・少なくとも３個の反応性≡Ｓｉ−アルケニル単位を含むポリオルガノシロキサンオイルＧと
から、成分Ｆ及びＧの性状及び量を比［反応性≡ＳｉＨ単位の数］：［反応性≡Ｓｉ−アルケニル単位の数］＞１：１となるように選択した重付加反応によってこの添加剤を調製したという点で、賞賛に値するものである。
【００２９】
実際、前記国際公開ＷＯ０１／９８４１８号パンフレットには、ミスティング防止用添加剤は、
・大過剰の、少なくとも３個の≡ＳｉＨ基を含有するポリオルガノシロキサンオイルと、
・少なくとも２個の≡Ｓｉ−アルケニル単位を含むポリオルガノシロキサンオイルと
を比［反応性≡ＳｉＨ単位の数］：［反応性≡Ｓｉ−アルケニル単位の数］≧４．６：１となるようにして重付加反応させることによって調製しなければならないと記載されているため、技術上の先入観／偏見があった。
【００３０】
従って、本発明に従うミスティング防止剤Ｅを調製するための本発明に従う反応成分Ｆ及びＧの適切な選択は、前記国際公開ＷＯ０１／９８４１８号パンフレットに教示された比［≡ＳｉＨ］：［≡Ｓｉ−アルケニル］≧４．６：１という条件を取り除くことを可能にする。
【００３１】
ミスティング防止用添加剤Ｅの調製方法において規定された条件は、非常に顕著なミスティング防止特性を有する添加剤を得ることを可能にする。特定の科学理論やメカニズムに縛りつけられることは望まないが、この特性は本発明に従う分岐状ポリマー（群）Ｌの存在によるものであり、その粘弾性が高速で作動するロールコーティングシステムにおけるミスティングを制御することを可能にしているものと思われる。
【発明を実施するための最良の形態】
【００３２】
本発明に従うミスティング防止用添加剤Ｅは、コーティングの間のミスティングの量を減らすのに充分な量で用いられる。当業者であればもちろん、通常の試験によって困難なくこれらの量を決定できる。例えば、シリコーンコーティングの前駆体となる液状シリコーン組成物Ｘの総重量に対して０．１〜１５重量部の量で本発明に従う添加剤を用いることができる。
【００３３】
本発明に従う方法の１つの有利な実施形態に従えば、ポリオルガノシロキサンＧは、
（ａ）ケイ素原子に結合したＣ2〜Ｃ6アルケニル基を１分子当たりに少なくとも３個有するものであって、且つ
（ｂ）次式：
【化３】
2009526090.tif 000004
（ここで、
ＸはＣ2〜Ｃ6アルケニル基であり、
Ｚは触媒の活性に対して悪影響がない一価の炭化水素基であり、１〜８個の炭素原子を有し且つ随意にハロゲン原子で置換されたアルキル基から及びアリール基から選択され、
ｄは０、１又は２である）
の単位を有し且つ
（ｃ）随意としてのその他の単位の少なくとも一部が平均式：
【化４】
2009526090.tif 000005
（ここで、Ｚは上記と同じ意味を持ち、
ｅは０〜３の範囲の値を有する）
の単位であるものである。
【００３４】
ポリオルガノシロキサンＦ及びＧは、シリコーン組成物の架橋をもたらす既知の重付加メカニズムによって互いに反応することができるものである。また、重付加触媒Ｈ（この重付加触媒Ｈは、白金族に属する少なくとも１種の金属から成るのが好ましい）を用いることも可能である。この触媒は、より特定的には白金化合物及びロジウム化合物から選択することができる。特に、米国特許第３１５９６０１号明細書、同第３１５９６０２号明細書、同第３２２０９７２号明細書、ヨーロッパ特許公開第００５７４５９Ａ号公報、同第０１８８９７８Ａ号公報及び同第０１９０５３０Ａ号公報に記載された白金と有機物質との錯体、並びに米国特許第３４１９５９３号明細書、同第３７１５３３４号明細書、同第３３７７４３２号明細書及び同第３８１４７３０号明細書に記載された白金とビニル含有オルガノシロキサンとの錯体を用いることができる。一般的に好ましい触媒は、白金である。この場合、白金金属の重量として計算した重付加触媒Ｈの重量による量は、ポリオルガノシロキサンＦ及びＧの総重量に対して２〜４００ｐｐｍの範囲とするのが一般的であり、５〜３００ｐｐｍの範囲とするのが好ましい。
【００３５】
シリコーンコーティングの前駆体となる液状シリコーン組成物ＸのポリオルガノシロキサンＡは、金属触媒（この場合には白金をベースとする触媒）の存在下で周囲温度において又は加熱時に重付加反応によって架橋するタイプのものであることができる。これらは、ＲＴＶ（室温加硫性）と称される架橋性ポリオルガノシロキサン組成物又はＨＴＶ（これは「高温加硫性」の略号である）と称される重付加ポリオルガノシロキサン組成物である。
【００３６】
２構成型（２液型）又は１構成型（１液型）ＲＴＶ又は重付加ＨＴＶポリオルガノシロキサン組成物は、本質的に、一般的に金属触媒（好ましくは白金触媒）の存在下でヒドロシリル基とシリルアルケニル基との反応によって硬化又は架橋する。これらは、例えば米国特許第３２２０９７２号明細書、同第３２８４４０６号明細書、同第３４３６３６６号明細書、同第３６９７４７３号明細書及び同第４３４０７０９号明細書に記載されている。
【００３７】
ポリオルガノシロキサンＡはまた、周囲温度において湿分の作用下で、一般的に金属触媒（例えばスズ化合物）の存在下で重縮合反応によって架橋するタイプのもの（重縮合ＲＴＶ）であってもよい。このタイプのポリオルガノシロキサンを用いる組成物は、例えば米国特許第３０６５１９４号明細書、同第３５４２９０１号明細書、同第３７７９９８６号明細書、同第４４１７０４２号明細書及びフランス国特許第２６３８７５２号明細書（１構成型組成物）並びに米国特許第３６７８００２号明細書、同第３８８８８１５号明細書、同第３９３３７２９号明細書及び同第４０６４０９６号明細書（２構成型組成物）に記載されている。
【００３８】
これらの重縮合ＲＴＶ組成物の一部となるポリオルガノシロキサンＡは、ヒドロキシル基又は加水分解性基（加水分解可能な基）（例えばアルコキシ基）を有する線状、分岐状又は網目状（架橋）ポリシロキサンである。かかる組成物にはさらに架橋剤を含ませることができ、この架橋剤は特に少なくとも３個の加水分解性基を有する化合物、例えばケイ酸塩、アルキルトリアルコキシシラン又はアミノアルキルトリアルコキシシランである。
【００３９】
前記液状シリコーン組成物Ｘはさらに、カチオンルート又はフリーラジカルルートで、
・有効量のカチオン開始剤系（熱開始剤及び／若しくは光開始剤）−有機金属錯体若しくはオニウムホウ酸塩タイプの開始剤、プロトン供与性有機溶剤（イソプロピルアルコール、ベンジルアルコール等）の存在下で、且つ／又は
・場合によりフリーラジカル開始剤の存在下で、化学線（ＵＶ）若しくは電子ビームで活性化して、
架橋可能な１種以上のポリオルガノシロキサンＡを含むことができる。
【００４０】
これらのポリオルガノシロキサンは、例えば線状又は環状エポキシシリコーン及び／又はビニルエチルシリコーンである。この種のエポキシ又はビニルオキシ官能性ポリオルガノシロキサンは、特にドイツ国特許第４００９８８９号明細書、ヨーロッパ特許公開第０３９６１３０号公報、同第０３５５３８１号公報、同第０１０５３４１号公報、フランス国特許第２１１０１１５号明細書及び同第２５２６８００号明細書に記載されている。
【００４１】
エポキシ官能性ポリオルガノシロキサンは、≡ＳｉＨ単位含有オイルと４−ビニルシクロヘキセノン又はアリルグリシジルエーテルのようなエポキシ官能性化合物とのヒドロシリル化反応によって調製することができる。ビニルオキシ官能性ポリオルガノシロキサンは、ＳｉＨ単位含有オイルとアリルビニルエーテル又はアリルビニルオキシエトキシベンゼンのようなビニルオキシ官能性化合物とのヒドロシリル化反応によって調製することができる。
【００４２】
架橋抑制剤Ｄは一般的に、使用準備のできた組成物に所定の可使時間を付与するために用いられる。一方で触媒本体の性状及び組成物中におけるその濃度（所定の架橋速度をもたらす）を変化させ、他方で遅延剤の性状及びその濃度を変化させることによって、可使時間を調節することができる。触媒本体の活性は、加熱することによって回復される（熱活性化）。遅延剤は、アセチレン性アルコール（エチニルシクロヘキサノール：ＥＣＨ）及び／若しくはマレイン酸ジアリル及び／若しくはトリアリルイソシアヌレート及び／若しくはマレイン酸ジアルキル（マレイン酸ジエチル）及び／若しくはアルキニルジカルボン酸ジアルキル（アセチレンジカルボン酸ジエチル）から、又はポリオルガノシロキサン（これは環状であり且つ少なくとも１個のアルケニルで置換されているのが有利であり、テトラメチルビニルシクロテトラシロキサンが特に好ましい）、若しくはアルキル含有マレエートから選択するのが好ましい。
【００４３】
アセチレン性アルコール（例えばフランス国特許第１５２８４６４Ｂ号明細書及び同第２３７２８７４Ａ号明細書を参照されたい）は、本発明に従って有用な遅延剤である。その例には、次のものが包含される：
・１−エチニルシクロヘキサン−１−オール；
・３−メチル−１−ドデシン−３−オール；
・３，７，１１−トリメチル−１−ドデシン−３−オール；
・１，１−ジフェニル−２−プロピン−１−オール；
・３−エチル−６−エチル−１−ノニン−３−オール；
・３−メチル−１−ペンタデシン−３−オール。
【００４４】
これらのα−アセチレン性アルコールは、市販されている製品である。
【００４５】
本発明に従って有用な遅延剤の別の例には、ホスフィン誘導体、例えばトリス（２，４−ジ−ｔ−ブチルフェニル）ホスファイト｛Ciba社より商品名Irgafos 168（登録商標）として販売｝、又は国際公開ＷＯ２００４／０６１００３号パンフレットに記載されたもの、特に次式のIrgafos（登録商標）P-EPQ化合物が包含される。
【化５】
2009526090.tif 000006
【００４６】
この種の遅延剤は、特に触媒系の金属に対して１〜１００モル当量で存在させる。
【００４７】
本発明の方法のために構想される架橋抑制剤Ｉ及びＩ'は、例えば抑制剤Ｄについて記載したものである。好ましくは、Ｉ'はトリス（２，４−ジ−ｔ−ブチルフェニル）ホスファイト｛Ciba社より商品名Irgafos 168（登録商標）として販売｝である。
【００４８】
シリコーンコーティングの前駆体となる液状シリコーン組成物Ｘにおいて、架橋したシリコーンコーティングの剥離特性に対する制御を可能にするために、１種以上の粘着調節剤系Ｋを用いるのが有利であり得る。
【００４９】
剥離紙又はポリマー系支持体を有する粘着テープ用のシリコーン配合物中の粘着調節剤系の例としては、ヨーロッパ特許公開第０６０１９３８Ａ号公報を挙げることができ、その内容をすべて本明細書中に取り入れる。
【００５０】
１つの態様に従えば、粘着調節剤系Ｋは、
・重付加によって架橋する配合物の場合には、式ＭＤViＱ；ＭＭViＱ；ＭＭViＤViＱ；ＭＭViＤＤViＱ；ＭＤHＱ又はＭＭHＱのポリオルガノシロキサン樹脂であり；
・重縮合によって架橋する配合物の場合には、式ＭOHＱのポリオルガノシロキサン樹脂であり；そして
・放射線下で架橋する配合物の場合には、式ＭＤ'Ｑ又はＭＭ'Ｑのポリオルガノシロキサン樹脂である。
【００５１】
希釈剤及び／又は溶剤Ｊ、Ｊ'及びＪ''の例には、脂肪族及び芳香族溶剤並びに塩素化溶剤が包含され、その例には、ホワイトスピリット、メチルエチルケトン及びアセトンのようなケトン類、イソプロパノール及びｎ−ブチルアルコールのようなアルコール類、飽和、不飽和又は芳香族炭化水素類、有利にはペンタン、ヘキサン、ヘプタン、オクタン、トルエン、キシレン及びベンゼン、並びに「ナフサ」石油留分；Ｃ7〜Ｃ8石油留分、ハロゲン化炭化水素、並びにそれらの混合物がある。
【００５２】
本発明の方法の１つの好ましい態様に従えば、ミスティング防止用添加剤Ｅが添加される（シリコーンコーティングの前駆体となる）液状シリコーン組成物Ｘは、
・重付加によって架橋可能な少なくとも１種のポリオルガノシロキサンＡ、
・随意としての１種以上の架橋用有機ケイ素化合物Ｂ、
・１種以上の重付加反応触媒Ｃ１、
・随意としての１種以上の粘着調節剤系Ｋ、及び
・随意としての１種以上の架橋抑制剤Ｄ：
を含む。
【００５３】
触媒Ｃ１は、上記の重付加触媒Ｈについて規定した化合物から選択することができる。
【００５４】
この好ましい態様に従えば、重付加によって架橋可能なポリオルガノシロキサンＡは、式（VI）：
【化６】
2009526090.tif 000007
のシロキシ単位を有し且つ随意としてのその他の単位の少なくとも一部が平均式（VII）：
【化７】
2009526090.tif 000008
のシロキシ単位であるものである。これら式中、
Ｗはアルケニル基、好ましくはビニル又はアリルであり、
記号Ｙは同一であっても異なっていてもよく、
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わし、
ａは１又は２、好ましくは１であり、
ｂは０、１又は２であり、
ａ＋ｂは１、２又は３であり、そして
ｃは０、１、２又は３である。
【００５５】
重付加によって架橋可能なポリオルガノシロキサンＡの例には、ジメチルビニルシリルを末端とするジメチルポリシロキサン、トリメチルシリルを末端とするメチルビニルジメチルポリシロキサンコポリマー及びジメチルビニルシリルを末端とするメチルビニルジメチルポリシロキサンコポリマーがある。
【００５６】
架橋用有機ケイ素化合物Ｂは、式（VIII）：
【化８】
2009526090.tif 000009
の単位を有し且つ随意としてのその他の単位の少なくとも一部が平均式（IX）：
【化９】
2009526090.tif 000010
の単位であるタイプのものである。これら式中、
記号Ｌは同一であっても異なっていてもよく、
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わし、
ｃは０、１又は２であり、そして
ｇは０、１、２又は３である。
【００５７】
架橋用有機ケイ素化合物Ｂの例には、例えば、
・ヒドロジメチルシリルを末端とするジメチルポリシロキサンポリマー、
・ポリ（ジメチルシロキサン）（メチルヒドロシロキシ）α，ω−ジメチルヒドロシロキサンポリマー、
・ＭＤＤ'：ジメチルヒドロメチルポリシロキサン（ジメチル）単位を有し且つトリメチルシリルを末端とするコポリマー、
・Ｍ'ＤＤ'：ジメチルヒドロメチルポリシロキサン単位を有し且つヒドロジメチルシリルを末端とするコポリマー、
・ＭＤ'：トリメチルシリルを末端とするヒドロメチルポリシロキサン。
【００５８】
これらの成分に加えて、シリコーンコーティングの前駆体となる液状シリコーン組成物Ｘにはさらに、重付加によって、重縮合によって、カチオンルートで又はフリーラジカルルートで架橋するシリコーン組成物において一般的な１種以上の添加剤を含ませることができる。例えば顔料等を挙げることができる。
【００５９】
別の有利な実施形態に従えば、分岐状ポリオルガノシロキサンＬは、次の平均実験式：
【化１０】
2009526090.tif 000011
を有する。ここで、
ｆ、ｇ、ｉ、ｋ及びｍは０以上であり、
ｈ及びｍは０より大きく、
Ｍ'はＨＲ8Ｒ9ＳｉＯ1/2であり、
ＭalkはＲＲ10Ｒ11ＳｉＯ1/2であり、
ＤalkはＲＲ12ＳｉＯ2/2であり、
ＤはＲ13Ｒ14ＳｉＯ2/2であり、
ＴはＲ15ＳｉＯ3/2であり、
ＱはＳｉＯ4/2であり、
ここで、
記号Ｒ（分岐状ポリマーのアルキル玉継手）は、Ｃ2〜Ｃ6アルキル基であり、そして
記号Ｒ8、Ｒ9、Ｒ10、Ｒ11、Ｒ12、Ｒ13、Ｒ14及びＲ15は同一であっても異なっていてもよく、互いに独立してそれぞれが
・１〜２０個の炭素原子を有し且つ随意に少なくとも１個のハロゲン、好ましくはフッ素で置換された直鎖状若しくは分岐鎖状アルキル基（このアルキル基は、メチル、エチル、プロピル、オクチル及び３，３，３−トリフルオロプロピルであるのが好ましい）、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わす。
【００６０】
本発明の方法の１つの好ましい態様に従えば、本発明に従うミスティング防止用添加剤Ｅが添加される（シリコーンコーティングの前駆体となる）液状シリコーン組成物Ｘは、
・重付加によって架橋可能な少なくとも１種のポリオルガノシロキサンＡ、
・１種以上の架橋用有機ケイ素化合物Ｂ、
・１種以上の重付加反応触媒Ｃ１、
・随意としての１種以上の粘着調節剤系Ｋ、及び
・随意としての１種以上の架橋抑制剤Ｄ：
を含む。
【００６１】
本発明の別の主題は、可撓性支持体を前記のシリコーンコーティングの前駆体となる液状シリコーン組成物Ｘでコーティングする時のミスティングを減らすための、上で規定したミスティング防止用添加剤Ｅの使用に関する。
【００６２】
本発明の最後の主題は、ロールコーティング装置によって可撓性支持体を前記のシリコーンコーティングの前駆体となる少なくとも１種の液状シリコーン組成物Ｘでコーティングする方法であって、本発明のミスティング制御方法を用いることを特徴とする、前記コーティング方法に関する。
【００６３】
従って、本発明が、高速で作動するロールコーティング装置によって可撓性支持体（例えば紙、フィルム又はポリマーフィルム）をコーティングする時のミストの生成を抑制する手段であって、独創性があり、簡単で、経済的で、且つ信頼性があるものを提供することは、明らかである。実際の工業上の結果は、コーティングの品質に対して有害であるこのミスティング現象が発生することなく、運転速度をさらに高めることができるということである。本発明によって提供される制御手段はまた、可撓性支持体の少なくとも一方の面上に得ることが望まれる架橋したシリコーンコーティングの外観品質、被覆性、剥離特性及び機械的特性（剥がれ落ち）に影響を及ぼさないという無視できない利点をも有する。
【００６４】
さらに、ミスティングの減少は、高速で作動するロールを用いた工業用シリコーンコーティング装置のそばに立つ人員にとっての衛生及び安全性の条件を有意に向上させる。
【実施例】
【００６５】
以下の実施例は、本発明の特定実施形態を例示することを目的とするものであり、本発明の範囲をこれら実施形態に限定するものではない。
【００６６】
（I）ミスティング防止用添加剤Ｅの調製：
【００６７】
例１：
【００６８】
トルエン４０ｇ及びＰｔ含有率１０〜１２％のKarstedtＰｔ溶液１４ｍｇを不活性雰囲気下において導入する。この混合物を８５℃において加熱撹拌し、次いで鎖の各末端を(ＣＨ3)2ＨＳｉＯ1/2単位でブロックされたポリ（ジメチルシロキサン）オイル（１００ｇ当たり０．２当量の≡ＳｉＨを含有）５１ｇ及びアルケニル化されたポリオルガノシロキサンオイル（１００ｇ当たり０．０３５当量の≡ＳｉＶｉを含有）４９ｇを２時間かけて同時に前記触媒溶液中に流し込む。この反応混合物を８５℃においてさらに３時間加熱する。揮発性成分をストリッピングした後に、得られた分岐状シリコーンオイルは、２３００ｍｍ2／秒の粘度を有し、１００ｇ当たり０．０８５当量の≡ＳｉＨを含有していた。
【００６９】
例２：
【００７０】
トルエン４０ｇ及びＰｔ含有率１０〜１２％のKarstedtＰｔ溶液１４ｍｇを不活性雰囲気下において導入する。この混合物を８５℃において加熱撹拌し、次いでα，ω−ＳｉＨ≡ＳｉＨシリコーンオイル（１００ｇ当たり０．２当量の≡ＳｉＨを含有）５１．６ｇ並びに側部及び末端≡ＳｉＶｉ単位を含有するシリコーンオイル（１００ｇ当たり０．０３６当量の≡ＳｉＶｉを含有）４８．４ｇを２時間かけて同時に前記触媒溶液中に流し込む。この反応混合物を、≡ＳｉＶｉ単位が完全に転化するまで、８５℃においてさらに２時間加熱する。揮発性成分をストリッピングした後に、得られた分岐状シリコーンオイルは、２８３ｍｍ2／秒の粘度を有し、１００ｇ当たり０．０８１当量の≡ＳｉＨを含有していた。
【００７１】
例２に対する比較例（従来技術のＷＯ０１／９８４１８号を表わす）
【００７２】
トルエン４０ｇ及びＰｔ含有率１０〜１２％のKarstedtＰｔ溶液１４ｍｇを不活性雰囲気下において導入する。この混合物を８５℃において加熱撹拌し、次いで１分子当たり３個より多くの≡ＳｉＨ単位を含有するシリコーンオイル（１００ｇ当たり０．４当量の≡ＳｉＨに相当）５０．４ｇ並びに側部及び末端≡ＳｉＶｉ単位を含有するシリコーンオイル（１００ｇ当たり０．０３６当量の≡ＳｉＶｉに相当）４８．５ｇ（ＳｉＨ／ＳｉＶｉ比１１．９に相当）を１時間かけて同時に前記触媒溶液中に流し込む。この同時添加の終わりに、この混合物はゲル化（架橋）し、もはや撹拌できなかった。従って、この組成物は予定される用途に用いることができない。
【００７３】
例３：
【００７４】
トルエン４０ｇ及びＰｔ含有率１０〜１２％のKarstedtＰｔ溶液１４ｍｇを不活性雰囲気下において導入する。この混合物を８５℃において加熱撹拌し、次いでα，ω−ＳｉＨシリコーンオイル（１００ｇ当たり０．２当量のＳｉＨを含有）９５．７ｇ及び≡ＳｉＶｉ単位を含有する環状シリコーンオイル（１００ｇ当たり１．１３当量の≡ＳｉＶｉを含有）４．３ｇを１．５時間かけて同時に前記触媒溶液中に流し込む。この反応混合物を、≡ＳｉＶｉ単位が完全に転化するまで、８５℃においてさらに４時間加熱する。揮発性成分をストリッピングした後に、得られた分岐状シリコーンオイルは、１０３ｍｍ2／秒の粘度を有し、１００ｇ当たり０．１４当量の≡ＳｉＨを含有していた。
【００７５】
（II）ミスティング防止用添加剤としての試験
【００７６】
（I）において調製した分岐状シリコーンを、ミスティング防止用添加剤として試験した。観察された結果を、測定されたミスティング品質（ｍｇ／ｍ3）として、又は異なるロール回転速度について、添加剤を用いて若しくは添加剤なしで測定したミスティングの比の形で、下記の表にまとめる。
【００７７】
試験の説明
【００７８】
高速で作動するロールコーティング装置で生成するミストを分析し且つ定量測定するために、再現性よく作動して９００ｍ／分を超える線速度で紙のウェブを搬送することができる実験室規模の２本ロール装置（フランス国グルノーブル所在のErmap社より入手）を用いた。その２本のロール（プレスロール、コーティングロール）は、１０ｃｍの直径を有する。プレスロールはゴムで被覆され、コーティングロールはクロムで被覆されている。コーティングロールは、２本のロールの速度が同期するようにダンベル形状にカットされている。プレスロールはモーターで駆動させることができ、一定圧力でコーティングロールと接触する。シリコーンコーティング液は、２本のロールの間隙中に直接注がれる。用いた液の量は。０．２５ミリリットルである。
【００７９】
次に、シリコーンポリマーＡ１（末端基がジメチルビニルシロキシ基でブロックされた粘度２２０ｍＰａ・ｓのポリジメチルシロキサン）と例１〜３に記載した生成物とをポリマー１００重量部中に前記生成物２重量部の割合で混合することによって、様々な組成物を調製した。これらの組成物を、必要な時にはロール装置のバレル上で均質化させる。次いで、被検調製物を塗り広げたロール上で上記の回転システムを用いる。次いで、これらロールの回転速度を次第に高める。並行して、フランス国所在のITS社より販売されている粒子カウンターと称される測定装置をロールの間の接触点付近に置くことによって、ミストの密度を測定する。ミスト密度測定の結果は、所定測定速度における空気１ｍ3当たりのシリコーンエーロゾルのｍｇ数で表わされる。
【００８０】
下記の表に、得られた結果をまとめる。
【表１】
2009526090.tif 000012
【００８１】
従って、上記の例に記載された生成物を添加することによって、回転するローラーによって生成するミストの濃さを有意に低下させることができるということがわかる。
【００８２】
（III）紙支持体上のシリコーン剥離コーティングの調製
【００８３】
次の物質を順次混合することによって、浴を得た：
・末端をジメチルビニルシロキシ基でブロックされた粘度２２０ｍＰａ・ｓのポリジメチルシロキサンシリコーンポリマー、
・本発明に従う添加剤（例１、２及び３）、
・ポリヒドロメチルシロキサンとポリジメチルシロキサンコポリマーとから成る油の混合物（これら２種のタイプのコポリマーは、トリメチルシロキサン基でブロックされたものである）、
・ジビニルテトラメチルジシロキサン中の溶液状のＰｔ含有触媒（Karstedt触媒）。
【００８４】
この混合物の割合は、最終浴中で、ビニル基の全モル数とヒドロシロキサン基の全モル数との間の比が１．７５となり、白金濃度が１１０ｐｐｍになり、そしてエチニルシクロヘキサン−１−オール含有率が配合物の重量に対して約０．１５重量％となるように、計算される。さらに、本発明に従うミスティング防止用添加剤は、末端をジメチルビニルシロキシ基でブロックされた粘度２２０ｍＰａ・ｓのポリジメチルシロキサンシリコーンポリマーに、配合物の総重量に対して２重量％の割合で、添加される。これらの浴を連続的に用いて、コーティングヘッドが４本の濡れたロールを供えたヘッドであるコーティング機によって「グラシン」紙支持体をコーティングする。このヘッドの下流で、約１９５℃の空気を循環させた乾燥機を用いて、前記シリコーンコーティングを１３０〜１６０℃の範囲の最大温度にすることによって、このシリコーンコーティングを硬化させる。
【００８５】
上記の浴を連続的に用いてコーティングを実施した後に、コーティングの際のミストの減少に関して同等の結果が得られ、得られたコーティングは指触乾燥状態であり、剥離特性を有していた。
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
次の工程：
（１）次の成分：
・重付加によって、脱水素縮合によって、重縮合によって、カチオンルートで又はフリーラジカルルートで架橋可能な少なくとも１種のポリオルガノシロキサンＡ、
・随意としての１種以上の架橋用有機ケイ素化合物Ｂ、
・随意としての、前記ポリオルガノシロキサンＡに予定される反応のタイプに応じて選択される種類の１種以上の触媒又は光開始剤Ｃ、
・随意としての１種以上の粘着調節剤系Ｋ、及び
・随意としての１種以上の架橋抑制剤Ｄ：
を含む、シリコーンコーティングの前駆体となる液状シリコーン組成物Ｘを調製する工程；並びに
（２）ロールコーティング装置によって可撓性支持体上に前記液状シリコーン組成物Ｘをコーティングする工程：
を含む、可撓性支持体をコーティングする時のミスティングの制御方法であって、
工程（１）において前記液状シリコーン組成物Ｘにミスティング防止用添加剤Ｅを添加し；
このミスティング防止用添加剤Ｅが、
・少なくとも１個の反応性≡ＳｉＨ単位を式：
【化１】
2009526090.tif 000022
の単位上のみに有する分岐状ポリオルガノシロキサンＬ（又は少なくとも１種の分岐状ポリオルガノシロキサンＬを含む混合物）であり；
前記ミスティング防止用添加剤Ｅが、
（ａ）次のもの：
■１分子当たりに２個の反応性≡ＳｉＨ単位を有し、次の実験式：
【化２】
2009526090.tif 000023
を有する少なくとも１種のポリオルガノシロキサンＦ
｛これら式中、
ａ、ａ'、ｂ及びｃは０以上の数であり、
ＭはＲ'3Ｒ3Ｒ4ＳｉＯ1/2であり；
Ｍ'はＨＲ3Ｒ4ＳｉＯ1/2であり；
ＤはＲ5Ｒ6ＳｉＯ2/2であり；
ＴはＲ7ＳｉＯ3/2であり；
ＱはＳｉＯ4/2であり；
記号Ｒ1、Ｒ2、Ｒ3、Ｒ'3、Ｒ4、Ｒ5、Ｒ6及びＲ7は同一であっても異なっていてもよく、互いに独立してそれぞれが
・１〜２０個の炭素原子を有し且つ随意に少なくとも１個のハロゲンで置換された直鎖状若しくは分岐鎖状アルキル基、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わす｝
と、
■ケイ素原子に結合したＣ2〜Ｃ6アルケニル基を１分子当たりに少なくとも３個有する少なくとも１種のポリオルガノシロキサンＧとを、
▲１種以上の重付加触媒Ｈ、並びに
▲随意としての１種以上の架橋抑制剤Ｉ及び／又は１種以上の溶剤Ｊ
の存在下で反応させ、その際、成分Ｆ及びＧの性状及び量を比［反応性≡ＳｉＨ単位の数］：［反応性≡Ｓｉ−アルケニル単位の数］＞１：１となるように決定し、そして
（ｂ）必要に応じて重付加触媒Ｈの除去及び／又は脱蔵及び／又は架橋抑制剤Ｉ'の添加の後に、ミスティング防止用添加剤Ｅを単離する
ことによって得られたものである：
ことを特徴とする、前記方法。
【請求項２】
前記ポリオルガノシロキサンＦと前記ポリオルガノシロキサンＧとの反応を０℃〜２００℃の範囲の温度において実施すること、
前記ａ'，ｂ及びｃが０であること、
前記記号Ｒ1、Ｒ2、Ｒ3、Ｒ'3、Ｒ4、Ｒ5、Ｒ6及びＲ7が互いに独立してそれぞれ１〜２０個の炭素原子を有し且つ随意に少なくとも１個のフッ素で置換された直鎖状若しくは分岐鎖状アルキル基を表わすこと、
前記重付加触媒Ｈが白金族に属する少なくとも１種の金属から成ること、並びに／又は
前記の成分Ｆ及びＧの性状及び量を比［反応性≡ＳｉＨ単位の数］：［反応性≡Ｓｉ−アルケニル単位の数］＞２：１となるように決定すること
を特徴とする、請求項１に記載の可撓性支持体をコーティングする時のミスティングの制御方法。
【請求項３】
前記記号Ｒ1、Ｒ2、Ｒ3、Ｒ'3、Ｒ4、Ｒ5、Ｒ6及びＲ7が互いに独立してそれぞれメチル、エチル、プロピル、オクチル又は３，３，３−トリフルオロプロピルであることを特徴とする、請求項１又は２に記載の可撓性支持体をコーティングする時のミスティングの制御方法。
【請求項４】
前記ポリオルガノシロキサンＧが、
（ａ）ケイ素原子に結合したＣ2〜Ｃ6アルケニル基を１分子当たり少なくとも３個有するものであって、且つ
（ｂ）次式：
【化３】
2009526090.tif 000024
（ここで、
ＸはＣ2〜Ｃ6アルケニル基であり、
Ｚは触媒の活性に対して悪影響がない一価の炭化水素基であり、１〜８個の炭素原子を有し且つ随意にハロゲン原子で置換されたアルキル基から及びアリール基から選択され、  ｄは０、１又は２である）
の単位を有し且つ
（ｃ）随意としてのその他の単位の少なくとも一部が平均式：
【化４】
2009526090.tif 000025
（ここで、Ｚは上記と同じ意味を持ち、
ｅは０〜３の範囲の値を有する）
の単位である：
ものであることを特徴とする、請求項１〜３のいずれかに記載の可撓性支持体をコーティングする時のミスティングの制御方法。
【請求項５】
前記分岐状ポリオルガノシロキサンＬが次の平均実験式：
【化５】
2009526090.tif 000026
｛ここで、
ｆ、ｇ、ｉ、ｋ及びｍは０以上であり、
ｈ及びｍは０より大きく、
Ｍ'はＨＲ8Ｒ9ＳｉＯ1/2であり、
ＭalkはＲＲ10Ｒ11ＳｉＯ1/2であり、
ＤalkはＲＲ12ＳｉＯ2/2であり、
ＤはＲ13Ｒ14ＳｉＯ2/2であり、
ＴはＲ15ＳｉＯ3/2であり、
ＱはＳｉＯ4/2であり、
ここで、
記号Ｒ（分岐状ポリマーのアルキル玉継手）は、Ｃ2〜Ｃ6アルキル基であり、そして
記号Ｒ8、Ｒ9、Ｒ10、Ｒ11、Ｒ12、Ｒ13、Ｒ14及びＲ15は同一であっても異なっていてもよく、互いに独立してそれぞれが
・１〜２０個の炭素原子を有し且つ随意に少なくとも１個のハロゲンで置換された直鎖状若しくは分岐鎖状アルキル基、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わす｝
を有することを特徴とする、請求項４に記載の可撓性支持体をコーティングする時のミスティングの制御方法。
【請求項６】
前記記号Ｒ8、Ｒ9、Ｒ10、Ｒ11、Ｒ12、Ｒ13、Ｒ14及びＲ15が互いに独立してそれぞれ１〜２０個の炭素原子を有し且つ随意に少なくとも１個のフッ素で置換された直鎖状若しくは分岐鎖状アルキル基であることを特徴とする、請求項５に記載の可撓性支持体をコーティングする時のミスティングの制御方法。
【請求項７】
前記記号Ｒ8、Ｒ9、Ｒ10、Ｒ11、Ｒ12、Ｒ13、Ｒ14及びＲ15が互いに独立してそれぞれメチル、エチル、プロピル、オクチル又は３，３，３−トリフルオロプロピルであることを特徴とする、請求項６に記載の可撓性支持体をコーティングする時のミスティングの制御方法。
【請求項８】
請求項１〜３のいずれかに記載のミスティング防止用添加剤Ｅが添加されるシリコーンコーティングの前駆体となる前記液状シリコーン組成物Ｘが、
・重付加によって架橋可能な少なくとも１種のポリオルガノシロキサンＡ、
・１種以上の架橋用有機ケイ素化合物Ｂ、
・１種以上の重付加反応触媒Ｃ１、
・随意としての１種以上の粘着調節剤系Ｋ、及び
・随意としての１種以上の架橋抑制剤Ｄ：
を含む、請求項１〜７のいずれかに記載の可撓性支持体をコーティングする時のミスティングの制御方法。
【請求項９】
前記の重付加によって架橋可能なポリオルガノシロキサンＡが式（VI）：
【化６】
2009526090.tif 000027
のシロキシ単位を有し且つ随意としてのその他の単位の少なくとも一部が平均式（VII）：
【化７】
2009526090.tif 000028
のシロキシ単位であるものである
｛これら式中、
Ｗはアルケニル基であり、
記号Ｙは同一であっても異なっていてもよく、
・１〜２０個の炭素原子を有し且つ随意に少なくとも１個のハロゲンで置換された直鎖状若しくは分岐鎖状アルキル基、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わし、
ａは１又は２であり、
ｂは０、１又は２であり、
ａ＋ｂは１、２又は３であり、そして
ｃは０、１、２又は３である｝
ことを特徴とする、請求項１〜８のいずれかに記載の可撓性支持体をコーティングする時のミスティングの制御方法。
【請求項１０】
前記Ｗがビニル若しくはアリルであり、
前記記号Ｙが１〜２０個の炭素原子を有し且つ随意に少なくとも１個のフッ素で置換された直鎖状若しくは分岐鎖状アルキル基であり、且つ／又は
ａが１である
ことを特徴とする、請求項９に記載の可撓性支持体をコーティングする時のミスティングの制御方法。
【請求項１１】
前記記号Ｙがメチル、エチル、プロピル、オクチル又は３，３，３−トリフルオロプロピルであることを特徴とする、請求項９又は１０のいずれかに記載の可撓性支持体をコーティングする時のミスティングの制御方法。
【請求項１２】
前記の架橋用有機ケイ素化合物Ｂが式（VIII）：
【化８】
2009526090.tif 000029
の単位を有し且つ随意としてのその他の単位の少なくとも一部が平均式（IX）：
【化９】
2009526090.tif 000030
の単位であるものである
｛これら式中、
記号Ｌは同一であっても異なっていてもよく、
・１〜２０個の炭素原子を有し且つ随意に少なくとも１個のハロゲンで置換された直鎖状若しくは分岐鎖状アルキル基、
・５〜８個の環炭素原子を有し且つ随意に置換されたシクロアルキル基、
・６〜１２個の炭素原子を有し且つ随意に置換されたアリール基、並びに／又は
・アルキル部分が５〜１４個の炭素原子を有し且つアリール部分が６〜１２個の炭素原子を有し且つ随意にアリール部分上をハロゲン及び／若しくはアルキルで置換されたアラルキル基
を表わし、
ｃは０、１又は２であり、そして
ｇは０、１、２又は３である｝
ことを特徴とする、請求項１〜１１のいずれかに記載の可撓性支持体をコーティングする時のミスティングの制御方法。
【請求項１３】
前記記号Ｌが１〜２０個の炭素原子を有し且つ随意に少なくとも１個のフッ素で置換された直鎖状若しくは分岐鎖状アルキル基であることを特徴とする、請求項１２に記載の可撓性支持体をコーティングする時のミスティングの制御方法。
【請求項１４】
前記記号Ｌがメチル、エチル、プロピル、オクチル又は３，３，３−トリフルオロプロピルであることを特徴とする、請求項１２又は１３に記載の可撓性支持体をコーティングする時のミスティングの制御方法。
【請求項１５】
可撓性支持体を請求項１〜１４のいずれかに記載のシリコーンコーティングの前駆体となる液状シリコーン組成物Ｘでコーティングする時のミスティングを減らすための、請求項１〜１４のいずれかに記載のミスティング防止用添加剤Ｅの使用。
【請求項１６】
ロールコーティング装置を用いて請求項１〜１４のいずれかに記載のシリコーンコーティングの前駆体となる少なくとも１種の液状シリコーン組成物Ｘで可撓性支持体をコーティングする方法であって、請求項１〜１４のいずれかに記載のミスティング制御方法を用いることを特徴とする、前記コーティング方法。
【国際調査報告】
2009526090.tif 000031
2009526090.tif 000032
2009526090.tif 000033
2009526090.tif 000034